도 6 a 내지 도 6 b 및 도 7 에서 는 , 은 ( Ag ) 재질 의 금속 파우더 를 85 중량 부 , 아크릴 계 바인더 를 5 중량 부 , 용매 로서 톨루엔 을 4 중량 부 , 글라스 프릿 ( Glass Frit ) 을 6 중량 부 를 혼합 하 여 전극 페이스트 를 형성 하 고 , 형성 한 전극 페이스트 를 기판 에 도포 한 이후 에 열처리 하 고 , 이후 에 전극 페이스트 를 소성 하 여 전극 을 형성 한다 .